내마모성이 우수해 포름알데하이드 방산이 없는 화장재를 얻는다.코어층과 패턴층 등으로 구성되는 장식판으로서, 적어도 패턴층으로서 (A) 소수화 실리카를 수지 및/또는 유기 용제에 분산한 소수화 실리카 분산체와(B) 1 분자 중에 중합성 불포화기와 이소시아네이트기의 양쪽 모두를 가지는 화합물과(C) 촉매를 혼합, 가열한 수지 조성물에 (D) 중합 개시제를 첨가한 수지액을 함침, 건조한 수지 함침 패턴지를 이용해 코어층과 함께 열압 성형한다. 상기 소수화 실리카의 배합 비율은 (B) 성분 100 중량부에 대해서 10~30 중량부로 한다.
To obtain a decorative board material that has excellent abrasion resistance and causes no emission of formaldehyde. This decorative board material comprises the core layer, the pattern layer and the like. As at least pattern layer, (A) a hydrophobic silica dispersing element prepared by dispersing hydrophobic silica in a resin and/or an organic solvent, (B) a compound bearing both of a polymerizable unsaturated group and an isocyanate group in one molecule and (C) a catalyst are mixed and heated to prepare a resin composition. Further, (D) a polymerization initiator is added to the composition and paper is impregnated with the resultant resin solution and dried to prepare the resin-impregnated pattern paper. Then, the pattern paper is thermally compressed together with the core layer. The proportion of the hydrophobic silica is 10 to 30 pts.wt. per 100 pts.wt. of the component (B).